Brevet FR2693719A1 — publié le 19940121

AGENT AUGMENTANT LA VITESSE DE DURCISSEMENT DES CIMENTS, DES MORTIERS ET DES BÉTONS TOUT EN MAINTENANT LEUR MANIABILITÉ La présente invention concerne un agent augmentant la vitesse de durcissement des ciments, des mortiers et des bétons tout en maintenant leur maniabilité. Elle vise également un adjuvant pour ciments, mortiers et bétons, comprenant une quantité efficace dudit agent, ainsi que les ciments, les mortiers et les bétons comprenant une quantité efficace dudit agent ou dudit adjuvant. Dans le cadre de la présente invention, on entend par vitesse de durcissement le temps s'écoulant entre le début et la fin de prise des ciments. La méthode de mesure normalisée servant à appré- hender cette vitesse de durcissement est basée sur la variation, en fonction du temps, du coefficient de pénétra- tion de l'aiguille d'un prisomètre. Toujours dans le cadre de la présente invention, on entend par maniabilité des ciments, des mortiers ou des bétons la capacité de maintien d'un état rhéologique dans lequel les ciments, les bétons et les mortiers sont manipu- lables, c'est-à-dire en particulier coulables ou pompables sans modification sensible de leurs autres propriétés On recherche au moins le maintien de cette maniabilité depuis la fin de gâchée jusqu'au moment de la mise en place des mortiers et des bétons. Les ciments Portland, ou leurs analogues, sont connus pour conférer aux mortiers et bétons qui les contien- nent des caractéristiques mécaniques élevées après durcis- sement Mais ces ciments induisent, de par leur consti- tuant essentiel qui est l'aluminate tricalcique, un début de prise et un temps de prise souvent jugés trop longs dans certaines utilisations. En effet, pour des applications dans le domaine du bâtiment, on s'efforce non seulement d'allonger le temps de maintien de la maniabilité, mais on S 'évertue surtout à répondre aux exigences des cadences de travail sur les chantiers De ce fait, il est impératif que les bétons et mortiers présentent après environ 16-17 heures suivant leur mise en place, autrement dit à ce qu'il est convenu d'appe- ler le "jeune âge", des résistances mécaniques suffisantes pour permettre diverses opérations comme par exemple le décoffrage Par ailleurs, il n'est pas inutile de souligner que les performances exigées au niveau des résistances mécaniques après 16-17 heures sont de plus en plus élevées. De nombreux produits ont été proposés comme additifs des mortiers et des bétons afin d'améliorer leurs caracté- ristiques. Ainsi, divers accélérateurs de prise ont été proposés, ces produits étant choisis notamment parmi les chlorures, les sulfates, les nitrates et autres Toutefois, il est désormais reconnu que leur utilisation génère d'autres problèmes, dont en particulier des phénomènes de corrosion des armatures métalliques des bétons armés dans lesquels ils sont incorporés. Afin d'essayer de répondre aux diverses exigences de la technique, c'està-dire essentiellement d'obtenir une augmentation de la vitesse de durcissement tout en conser- vant une bonne maniabilité, on aurait pu envisager l'addi- tion de tels accélérateurs de prise seulement au moment de la mise en place des bétons ou des mortiers, ou quelques minutes seulement avant cette opération Ceci aurait permis de maintenir une bonne maniabilité des mortiers et des bétons tout en obtenant une accélération de leur vitesse de durcissement et donc une résistance satisfaisante aux jeunes âges Néanmoins, le recours à ce type de solution entraîne des hétérogénéités dans les bétons et génère de ce fait des différences importantes en ce qui concerne leur résistance mécanique. On a également envisagé d'associer à ces additifs ayant un effet accélérateur de prise des agents retardateurs de prise tels que les gluconates, l'effet des seconds additifs compensant ou modérant l'effet des premiers. Cependant, le recours à de tels mélanges conduit presque inéluctablement à des problèmes de fausse prise qui oc- casionnent de graves inconvénients au moment du décoffrage des bétons au jeune âge. Ces inconvénients présentés par les diverses solutions testées et utilisées selon l'art antérieur ont encore été aggravés par les problèmes de ségrégation ou de ressuage apparaissant lorsque, afin de répondre aux exigen- ces de la technique, il était fait appel à des mortiers ou des bétons fluides, c'est-à-dire des liants hydrauliques présentant des rapports eau sur ciment (E/C) supérieurs à 0,5 et le plus souvent compris entre 0,6 et 0,7. Par conséquent, aucun agent ou aucun adjuvant n'a permis jusqu'ici d'augmenter la vitesse de durcissement des liants hydrauliques de façon à permettre l'obtention de résistances mécaniques satisfaisantes 16 à 17 heures environ après leur mise en place, sans pour autant nuire à leur maniabilité. Or la Société Demanderesse a eu le mérite de trouver, à l'issue de nombreuses recherches, un agent permettant de maintenir voire d'améliorer la maniabilité tout en augmentant la vitesse de durcissement des ciments, des mortiers et des bétons. Cet agent est caractérisé par le fait qu'il répond à la formule R 1 OH HO C C B A R 2 R 3 dans laquelle R 1, R 2 et R 3, qui peuvent être identiques ou différents, représentent l'atome d'hydrogène ou un groupe alkyle, alkyle substitué, alcène, aryle ou aralkyle, B représente une chaîne hydrocarbonée compor- tant au moins un motif -CH 2 et dont le nombre de carbones situés sur la chaîne est inférieur ou égal à 10, A représente les groupements: R 5 R 5 R 5 N ', N + R 6, X; N + R 6, X R 6 H R 7 dans lesquels: X représente un halogène R 5, R 6 et R 7, qui peuvent être identiques ou différents, représentent des radicaux alkyle, alkyle substitué, alcène, aryle ou aralkyle. La chaîne hydrocarbonée B peut évidemment comporter des substituants dont notamment des groupes hydroxyle et des groupes halogénés. Selon un mode de réalisation préférentiel, l'agent améliorant la maniabilité et augmentant la vitesse de durcissement des ciments, des mortiers et des bétons répond à la formule R 1 OH I i HO C C (CH 2) A I l R 2 R 3 o R 1, R 2, R 3 et A ont les mêmes significations que celles données précédemment, et o 1 Selon une autre réalisation préférentielle de l'invention, R 1, R 2 et R 3 représentent des radicaux alkyle en C 1 à C 4- Plus préférentiellement encore, l'agent améliorant la maniabilité et augmentant la vitesse de durcissement des ciments, des mortiers et des bétons répond à la formule suivante: R 5 CH 20 HCHOH (CH 2)n R 6, X N R 7 dans laquelle R 5, R 6 et R 7, qui peuvent être identiques ou différents, sont des radicaux alkyle en C 1 à C 4, 1 N Indépendamment du fait qu'ils accélèrent la vitesse de durcissement des liants hydrauliques dans lesquels ils sont introduits, les agents objet de la présente invention permettent d'augmenter, de façon surprenante et inattendue, et de manière tout à fait significative, les résistances mécaniques desdits liants hydrauliques, et ceci non seule- ment au jeune âge mais également après sept et vingt-huit jours En outre ils permettent de maintenir, voire d'augmen- ter, le temps de maniabilité de ces liants hydrauliques sans nuire pour autant aux autres caractéristiques. Ces avantages très importants apportés par les agents conformes à l'invention sont d'autant plus marqués que les liants hydrauliques présentent un rapport E/C supérieur à 0 5 et de préférence supérieur à 0 6 En effet, les agents conformes à l'invention permettent de résoudre les problèmes de ségrégation et de ressuage rencontrés précédemment lors de l'utilisation des mortiers ou des bétons fluides. Ces avantages apportés au niveau de la maniabilité, en particulier sur les liants hydrauliques présentant un rapport E/C supérieur à 0 5, sont d'autant plus appréciés que le lieu de mise en place des bétons et des mortiers est éloigné du lieu de leur fabrication, ceci occasionnant de longs trajets, voire des attentes prolongées. D'autre part, on peut souligner que tous les avantages conférés par les agents conformes à l'invention sont obtenus non seulement dans des conditions climatiques normales mais également à de basses ou de hautes températu- res. L'invention vise également un adjuvant pour ciments, mortiers et bétons, caractérisé par le fait qu'il comprend une quantité efficace d'au moins un agent tel que défini précédemment Cet adjuvant peut se présenter sous forme sèche ou liquide et peut comporter, à côté de l'agent conforme à l'invention, divers additifs conventionnels pour mortiers et bétons, comme par exemple des agents réducteurs d'eau, des agents accélérateurs ou retardateurs de prise, des agents anticorrosion, des agents aérateurs, des fluidi- fiants, des plastifiants, des dérivés chlorés, ou des oléfines époxydées éventuellement aminées Le plus généra- lement, l'adjuvant en question comprend de 10 à 95 % en poids sec/sec, et de préférence de 30 à 80 % en poids, d'au moins un agent améliorant la maniabilité et augmentant la vitesse de durcissement des ciments, mortiers et bétons conforme à l'invention. L'invention vise également des compositions de ciments, de mortiers ou de bétons comprenant une quantité efficace d'au moins un agent ou d'au moins un adjuvant tels que définis précédemment. Ces compositions de ciments, de mortiers ou de bétons comprennent, le plus généralement, une quantité de 0,001 à 2 %, de préférence de 0,01 à 1,5 %, et plus préfé- rentiellement encore de 0,015 à 1 % en poids par rapport au poids de ciment d'un agent conforme à l'invention, les quantités étant exprimées en sec/sec. Les agents ou adjuvants conformes à l'invention peuvent être introduits dans les mortiers ou dans les bétons secs prêts à l'emploi ou bien au moment de leur préparation avec l'eau de gâchage Ils peuvent également être ajoutés directement aux ciments lors de la fabrication même de ces derniers Ils font alors partie intégrante desdits ciments. Les agents conformes à l'invention peuvent être préparés de manière connue en soi Ils peuvent ainsi, notamment, être préparés par réaction, dans une première étape, d'un composé comportant à l'une de ses extrémités une fonction époxy et à l'autre extrémité un groupement réactif tel que par exemple un atome d'halogène, avec l'ammoniaque, une amine ou avec un produit comportant une fonction amine, et par réaction, dans une seconde étape, du produit ainsi obtenu avec un agent alcalin, cette deuxième étape con- duisant à l'hydrolyse de la fonction époxy. Ainsi, les agents conformes à l'invention peuvent être préparés par réaction d'une épihalogénohydrine, telle que l'épichlorhydrine, avec de l'ammoniaque, des amines primaires, secondaires et tertiaires puis réaction des produits ainsi obtenus avec un agent alcalin tel que la soude de façon à hydrolyser la fonction époxy. L'invention pourra être mieux comprise à l'aide des exemples qui suivent et qui sont donnés soit à titre comparatif, soit relativement à des modes de réalisation avantageux. EXEMPLE 1 Préparation d'une gâchée témoin et d'une gâchée adjuvantée, pour un rapport E/C = 0 5. Dans le bol d'un malaxeur RILEM (commercialisé par la Société PERRIER et conforme à la norme ASTM C 305), on mélange 450 g de ciment référencé CPA 55 HTS, 225 g d'eau potable et 1350 g de sable normalisé (NF 15403), à une vitesse de 140 tours/mn pendant 30 secondes Puis, durant 30 secondes, on ramène, à l'aide de la pale du malaxeur, la gâchée collée à la paroi du bol au centre de ce dernier, puis on malaxe à une vitesse de 280 tours/mn pendant 2 minutes On râcle à nouveau la paroi du bol puis on malaxe à nouveau pendant 2 minutes à une vitesse de 280 tours/mn. Lors de l'adjuvantation du mortier à l'aide des produits conformes à l'invention, une bonne homogénéité est assurée grâce à la dilution préalable des agents ou des adjuvants conformes à l'invention avec de l'eau de gâchage. Préparation d'un agent A conforme à l'invention L'agent testé, dénommé ci-après A, est constitué par le chlorure de diol 2,3propyl-triméthylammonium, qui est obtenu de la manière suivante: dans un bécher de 6 litres, on prépare une dilution à 5 % en poids dans l'eau distillée de chlorure de glycidyl triméthylammonium (commercialisé par exemple par la Société DEGUSSA sous la dénomination QUAB 188 ou par la Société hollandaise C F Z sous la dénomination REAGENS-S-CFZ), puis on ajoute à cette dilution de la soude à raison de 1 % en poids de NAOH par rapport au chlorure de glycidyl triméthylammonium. L'ensemble est ensuite chauffé à 110 C pendant 6 heures, puis est neutralisé à un p H de 5-6 par addition d'acide chlorhydrique. Le milieu réactionnel est ensuite évaporé sur un appareil du type ROTOVAPOR jusqu'à une matière sèche d'environ 88 % afin de cristalliser la majeure partie du Na Cl formé, que l'on sépare par filtration sur verre fritté. Mesures de l'étalement Ces mesures sont effectuées sur une table à chocs constituée d'un plateau circulaire en acier inoxydable et d'un système marteau-enclume, contrôlé par un compteur, permettant un choc à la seconde Chaque choc correspond à une chute de 15 mm de hauteur Dès la fin de la gâchée préparée de la façon décrite ci-dessus, on remplit un moule tronconique en acier inoxydable de 100 mm de diamètre à la base, de 70 mm de diamètre au sommet et de 60 mm de hauteur. Le moule ainsi rempli est alors placé au milieu du plateau circulaire de la table à chocs Puis on enlève le moule et la table à chocs est mise en marche Après 15 secondes, on arrête la table à chocs et on calcule la moyenne de 6 mesures du diamètre d'étalement du mortier affaissé. Ces mesures sont réalisées à 20 'C et pour une humidité relative de 65 %. Après chaque mesure, le mortier étalé sur le plateau de la table à chocs est replacé dans le bol du malaxeur, est laissé au repos pendant 15 minutes, puis est malaxé à une vitesse de 280 tours/mn pendant 30 secondes Un test d'étalement est alors à nouveau effectué Cette même opéra- tion est renouvelée jusqu'à ce que le mortier étalé présente un aspect de terre humide, forme des agrégats qui se déso- lidarisent et ne permettent plus de mesure correcte du diamètre. Des mesures d'étalement réalisées selon la méthode décrite ci-dessus ont été effectuées sur un mortier témoin et sur des mortiers additionnés de diverses quantités de produit A conforme à l'invention Les pourcentages d'agent additionné sont exprimés en poids sec par rapport au poids de ciment. Les résultats obtenus sont rassemblés dans le tableau I. TABLEAU I A la lecture de ces résultats, on constate que l'utilisation d'agents selon l'invention permet d'augmenter le temps pendant lequel le mortier reste fluide et manipu- % PRODUIT A TEMOIN 0,03 0,09 0,15 0,21 0,27 TO 222 232,5 244 242 248 256 mn 210 216 229 227,5 231 237,5 mn 200 204 213 215,5 221 226 mn 190 194 206,5 207 214 220 1 H 179 187 198 199 207 210 1 H 15 mn 176 178 187 189,5 201 205 1 H 30 mn 160 171 178 181 194 199 1 H 45 mn 160 168 175 187 191 2 H 160 164 179 185 2 H 15 mn 160 169 175 2 H 30 mn 165 169 2 H 45 mn 160 164 3 H 160 lable, et ceci dès les faibles doses d'addition. Un mortier comportant un agent conforme à l'inven- tion présente un temps de maniabilité beaucoup plus long qu'un mortier non additionné d'un tel agent. L'utilisation des agents conformes à l'invention autorise donc un temps de transport des mortiers beaucoup plus important entre le lieu de leur fabrication et celui de leur utilisation Elle permet également de travailler les mortiers plus longtemps sans observer de ségrégation et elle permet enfin de conserver un mélange parfaitement homogène. Mesure des temps de prise Pour réaliser ce test, on remplit des moules tronconiques, de hauteur 40 mm, de diamètre inférieur de 80 mm et de diamètre supérieur de 70 mm, huilés, avec la gâchée telle que préparée précédemment. Ces moules sont placés à la base d'un prisomètre automatique commercialisé par le CERILH sous la dénomination EUROMATEST. A intervalles réguliers, c'est-à-dire toutes les 15 minutes, une aiguille lestée d'un poids d'un kilo pénètre dans le mortier jusqu'à rencontrer la résistance offerte par le fond du moule ou le début de prise du mortier La hauteur d'enfoncement est directement transcrite sur un graphe. Les débuts de prise, fins de prise et temps de durcissement sont mesurés à la fois sur un mortier témoin et sur des compositions de mortiers conformes à l'invention, c'est-à-dire comportant des agents ou des adjuvants selon l'invention. Les valeurs obtenues sont rassemblées dans le tableau II. il TABLEAU II On peut constater que même pour les plus faibles quantités de produit A, il existe une augmentation de la vitesse de durcissement des mortiers. Mais de plus on peut observer, à la lecture des résultats consignés dans le tableau II, que les produits selon l'invention ne sont pas retardateurs de prise. Résistances mécaniques Pour mesurer les résistances mécaniques, on prépare des éprouvettes dans des moules de serrage démontables en acier inoxydable comportant trois compartiments horizontaux permettant la préparation simultanée de trois éprouvettes prismatiques de section transversale de 40 mm x 40 mm et de 160 mm de longueur (norme EN 196 1). La gâchée décrite précédemment est incorporée dans les moules de la façon suivante: les moules préalablement huilés sont remplis à moitié puis fixés au centre de la table à chocs déjà décrite On effectue 60 secousses, puis on remplit le moule totalement et on effectue à nouveau 60 secousses sur la table à chocs La surface des moules est arasée pour éliminer l'excédent de préparation Les éprou- vettes sont démoulées après 17 heures pour mesurer les DEBUT DE FIN DE TEMPS DE PRISE PRISE DURCISSE- MENT Témoin 4 H O 5 mn 6 H 20 mn 2 H 15 mn 0,03 4 H 00 mn 5 H 45 mn 1 H 45 mn 0,09 4 H 00 mn 5 H 40 mn 1 H 40 mn Produit A 0,15 4 H 05 mn 5 H 50 mn 1 H 45 mn 0,21 4 H 20 mn 5 H 20 mn 1 H 00 0,27 4 H 35 mn 6 H 05 mn 1 H 25 mn résistances aux jeunes âges Pour les résistances à 7 jours et à 28 jours, on démoule les éprouvettes 24 heures après leur préparation puis on les stocke à une température de 'C dans des bacs saturés en humidité, dans lesquels elles reposent sur une grille métallique perforée. Pour effectuer les mesures des résistances mécani- ques, on casse d'abord les éprouvettes sur un appareil de mesure de la rupture à la flexion (commercialisé par PERRIER) conforme aux normes P 15451-P 15401 Ce dispositif comporte deux appuis à rouleaux de 10 mm de diamètre, distants de 100 mm, sur lesquels repose l'éprouvette sur une face latérale de moulage Un troisième rouleau de même diamètre, équidistant des deux premiers, transmet une charge La rupture est provoquée par le moment issu du déplacement de cette charge. Les deux morceaux d'éprouvette obtenus sur l'appa- reil de flexion sont ensuite testés sur un compressomètre PERRIER La demi-éprouvette repose sur une face latérale de moulage et est comprimée sur une section de 40 x 40 mm par deux plaques de métal de 40 mm de largeur et de longueur supérieure à 40 mm La plaque supérieure de métal peut s'incliner pour obtenir un contact parfait avec l'éprou- vette On mesure ainsi la contrainte (en bars) nécessaire à la rupture, par compression, de l'éprouvette. On a ainsi effectué les mesures de résistance à la compression des éprouvettes additionnées des produits selon l'invention Ces éprouvettes ont été stockées à 20 'C pendant 17 heures, 7 jours, et 28 jours Les résultats obtenus sont rassemblés dans le tableau III. TABLEAU III L'adjuvantation du mortier par le produit A conforme à l'invention permet donc d'augmenter les résistances au jeune âge de façon très significative en comparaison du témoin non adjuvanté, ce qui a pour principale conséquence de permettre un décoffrage de l'ouvrage beaucoup plus tôt. Cela est d'autant plus avantageux que les résistances obtenues à 7 jours et 28 jours avec le mortier additionné des produits selon l'invention sont également nettement supérieures à celles du témoin L'utilisation des agents conformes à l'invention permet donc une plus grande ef- ficacité, par un décoffrage plus rapide, et permet d'obtenir un ouvrage fini beaucoup plus résistant. Les éprouvettes réalisées avec les mortiers confor- mes à l'invention ont également été stockées à 50 C dans les mêmes conditions que celles décrites précédemment De même, les résistances à 17 heures ont alors été mesurées Les valeurs obtenues sont rassemblées dans le tableau IV ci- dessous. TEMOIN % PRODUIT A 0,03 O 09 0,15 0,21 0,27 Résistances 60 98,5 112 113 132 127 à 17 H Résistances 324 389 401 417 455 399 à 7 j Résistances 469 483 525 522 519 504 à 28 j TABLEAU IV On constate donc que grâce à l'agent selon l'inven- tion, on peut augmenter de façon significative les résistan- ces à 17 heures, ce qui permet à l'ouvrage élaboré d'être décoffré plus tôt, et ceci à une température ambiante relativement basse qui représente une condition de travail réputée difficile. EXEMPLE 2 Résultats obtenus avec un mortier fluide I Procédures expérimentales retenues Les essais ont été réalisés sur une formulation de mortier spécifique se rapprochant de celle d'un béton au niveau du rapport surface de mouillage du ciment/surface de mouillage des granulats et au niveau du rapport eau/ciment. Des expériences complémentaires de validation ont également eu lieu sur du mortier normalisé. a) Composition du mortier ciment CPA HP ORIGNY: 350 g sable normalisé: 1350 g eau qs pour un rapport E/C de 0,6 et E/C de 0,7. Les mesures de maniabilité sont réalisées sur un mortier dont la formulation est la plus proche possible de celle d'un béton fluide. b) Procédure de malaxage TEMOIN % PRODUIT A 0,03 0,07 Résistances 8 13,5 20 à 17 H ciment seul: malaxage à petite vitesse pendant 30 secondes ajout du sable: malaxage à petite vitesse pendant 30 secondes ajout de l'eau et des agents ou des ad- juvants: malaxage à grande vitesse pen- dant 2 minutes durée totale: 3 minutes. c) Mesure de maniabilité Toutes les quinze minutes, on mesure l'éta- talement d'un tronc de cône de mortier avant (sur certains essais) et après avoir subi quinze secousses à la table à chocs. Entre chaque mesure, le mortier est malaxé à vitesse lente dans la cuve du malaxeur RILEM. Le test s'arrête lorsque le mortier prend la consistance d'une terre humide, c'est-à-dire lorsqu'il n'est plus possible, après quinze secousses, de mesurer un diamètre, la "galette" ayant éclaté. d) Mesure des résistances Lorsqu'il y a éclatement du mortier, des éprouvettes 40 mm x 40 mm x 160 mm sont coulées Leurs résistances en traction par flexion et en compression sont mesurées à 16 heures, ou à 24 heures, ou 28 jours après les essais On utilise pour cela une presse ADAMEL DY 25. Pour les résistances à 28 jours, les éprouvettes sont immergées jusqu'à 2 heures avant l'essai. II Résultats des essais réalisés avec le produit A conforme à l'invention Dans tous les essais réalisés, le dosage retenu est de 0,08 t du poids de ciment (CPA HP ORIGNY). 1) Essais de maniabilité Influence du do- sage en eau Deux dosages ont été retenus, équivalant à des rapports E/C de 0,6 et de 0,7 Les résultats obtenus sont présentés sur les figures 1 et 2 qui représentent l'étalement en centimètres en fonction du temps en minutes à la fois pour le mortier témoin et pour le mortier ad- ditionné de 0,08 % du produit A conforme à l'invention. Ces résultats montrent que pour un rapport E/C = 0,6, l'utilisation de 0, 08 % du produit A permet d'augmenter le temps de maniabilité de 30 minutes par rapport au mortier témoin. Cette augmentation est de 60 minutes pour le rapport E/C = 0,7. 2) Résistances en compression 2.1 Résistances à 16 heures Avec le mortier spécifique, des éprouvet- tes ont été coulées à: t = 0, c'est-à-dire immédiatement après malaxage, et à t éclatement, c'est-à-dire après écla- tement du mortier. * Les résultats obtenus sont présentés dans le tableau VI. TABLEAU VI Résistances en compression à 16 heures (M Pa) Mortier spécifique E/C = 0 60 Type de Mortier témoin Mortier + 0,08 % mortier d'agent A Température Coulage Coulage à de à t = O t = 30 mn t = 60 mn conser (éclate t = O (éclate- vation ment) ment) C 2 3,2 3,7 6,3 C 6,2 8,5 11,9 16,2 2.2 Résistances à 28 jours Les résultats obtenus sont rassemblés dans le tableau VII TABLEAU VII On peut donc constater que l'addition de 0,08 % de produit A conforme à l'invention maintient les résistances à 28 jours. 2.3 Conclusion En conclusion, l'addition de 0,08 % de produit A augmente considérablement les résistances à 16 heures et maintient celles à 28 jours. 3) Influence de la température de conserva- tion sur la résistance à 16 heures (M Pa) Les résultats des essais sont rassemblés dans le tableau VIII. Type de Mortier spécifique Mortier mortier normalisé Caracté E/C = E/C = E/C = E/C = 0,5 ristiques 0,5 0,6 0,7 Sans 46 43,2 39,8 52,7 adjuvant avec 0,08 % 49,2 46,1 41,1 54 Agent A TABLEAU VIII Pour des températures supérieures ou égales à 10 C, l'utilisation du produit A à raison de 0,08 % du poids de ciment permet d'augmenter les résistances en compression de manière très significative, quelle que soit la formulation du mortier. On peut constater en effet que les résistances sont ainsi augmentées de 57 % à 10 C, de 58 % à C et de 80 % à 20 C. 4) Essais d'étuvage des mortiers Afin de représenter ce qui peut se passer en préfabrication, des essais ont été conduits sur le mortier spécifique dans les conditions ci-après: Tempé Adjuvanta Mortier spécifique Mortier rature tion nor- de con malisé serva E/C = E/C = E/C = tion 0,5 0,6 0,7 E/C= _ _ _ _ _ _ _ _ _ _ _ _ _ _ _ _ _ _ _ _ _ _ _ 0, 5 C sans agent 0,9 0,6 0,4 0,7 avec 0,08 % 0,8 0,5 0,4 0,85 d'agent A C sans agent 3,6 2,1 1,3 3,1 avec 0,08 % 5 3,6 2,4 4,1 d'agent A C sans agent 3,7 2,5 1,5 3,3 avec 0,08 % 6,2 3,9 2,6 4,4 d'agent A C sans agent 9,4 6,3 4,6 8,7 avec 0,08 % 15,8 12,7 8,4 14,7 d'agent A température d'étuvage: 40 C temps d'étuvage: 4, 6, 8 heures rapport E/C: 0,45 et 0,50. Les valeurs des résistances en compression obtenues figurent dans le tableau IX. TABLEAU IX Résistances en compression obtenues après étuvage à 40 C L'addition de produit A conforme à l'invention s'avère bénéfique vis-à-vis des résistances en compression. On note en effet une augmentation de ces résistances de: 74 % pour un temps d'étuvage de 4 H 23 % pour un temps d'étuvage de 6 H 21 % pour un temps d'étuvage de 8 H. Type de E/C Temps d'étuvage (heures) mortier 4 6 8 sans adjuvant 0,45 3 11,8 14,4 0,50 1,8 10,6 12,8 0,08 % d'agent 0,45 4,8 14 18,3 A 0,50 3,4 13,5 14,6 REVENDICATIONS 1 Agent augmentant la vitesse de durcissement des ciments, des mortiers et des bétons tout en maintenant leur maniabilité, caractérisé par le fait qu'il répond à la formule: R 1 OH II HO C C B A I l R 2 R 3 dans laquelle R 1, R 2 et R 3, qui peuvent être identiques ou différents, représentent l'atome d'hydrogène ou un groupe alkyle, alkyle substitué, alcène, aryle ou aralkyle, B représente une chaîne hydrocarbonée comportant au moins un motif -CH 2 et dont le nombre de carbones situés sur la chaîne est inférieur ou égal à 10, A représente les groupements: Rs R 5 R 5 N, N + R 6, X; N + R 6, X \ R 6 \ H \ R 7 dans lesquels: X représente un halogène R 5, R 6 et R 7, qui peuvent être identiques ou différents, représentent des radicaux alkyle, alkyle substitué, alcène, aryle ou aralkyle. 2 Agent selon la revendication 1, caractérisé par le fait qu'il répond à la formule: R 1 OH I J HO C C (CH 2 A i t R 2 R 3 o R, R 2, R 3 et A ont les mêmes significations que celles données précédemment, et o 1 4 N 3 Agent selon l'une ou l'autre des revendications 1 et 2, caractérisé par le fait que Rl, R 2 et R 3 représentent des radicaux alkyle en C 1 à C 4. 4 Agent selon l'une quelconque des revendications 1 à 3, caractérisé par le fait qu'il répond à la formule: R 5 CH 20 HCHOH (CH 2)n N + R 6, X \R 7 dans laquelle R 5, R 6 et R 7, qui peuvent être identiques ou différents, sont des radicaux alkyle en Cl à C 4, 1 Adjuvant pour ciments, mortiers et bétons, caractérisé par le fait qu'il comprend une quantité efficace d'au moins un agent selon l'une quelconque des revendica- tions 1 à 4. 6 Adjuvant selon la revendication 5, caractérisé par le fait qu'il comprend de 10 à 95 % en poids sec/sec d'au moins un agent selon l'une quelconque des revendica- tions 1 à 4. 7 Composition de ciment, de mortier, ou de béton comprenant une quantité efficace d'un agent selon l'une quelconque des revendications 1 à 4 ou d'un adjuvant selon l'une ou l'autre des revendications 5 et 6. 8 Composition de ciment, de mortier, ou de béton comprenant une quantité de 0,001 à 2 %, de préférence de 0,01 à 1,5 % et plus préférentiellement encore de 0,015 à 1 % en poids par rapport au poids de ciment d'un agent selon l'une quelconque des revendications 1 à 4, les quantités étant exprimées en sec/sec.